リン酸カルシウム86~96質量と水素化チタン14~4質量ただし、合計を100質量とするとを混合して成形し、該成形体を、水素ガス雰囲気中、1200~1350°Cの条件下で焼結して得られた、相対密度が85~93であり、ビッカース硬度が1300~4000MPaである、生体活性を有する生体インプラント用材料。前記生体インプラント用材料中に、水素化チタンに由来する構造を含むことを特徴とする請求項1に記載の生体インプラント用材料。相対密度が85~93であり、ビッカース硬度が1300~4000MPaである、生体活性を有する生体インプラント用材料の製造方法であり、該製造方法が、リン酸カルシウム86~96質量と水素化チタン14~4質量ただし、合計を100質量とするとを混合して成形し、該成形体を、水素ガス雰囲気中、1200~1350°Cの条件下で焼結する工程を含むことを特徴とする生体インプラント用材料の製造方法。生体内に埋め込むインプラント用材料は、例えば骨との接着性が良好と云う、単に生体親和性を有するだけでは十分でなく、接触する骨に由来する骨芽細胞の成長と増殖とを長期間に亘り促進させて、骨と密着して一体化する生体活性が求められている。その上、実際に生体内に埋め込まれたときに、インプラント材料として自立した機能を発揮し、緻密でかつ高い機械的強度、特に高い表面硬度を有することが求められている。そこで本発明は、優れた生体親和性および生体活性を有すると共に、緻密で、かつ表面硬度を含めた高い機械的強度を有する、自立可能なインプラント用材料、およびその製造方法の提供を目的にする。本発明の生体インプラント用材料は、リン酸カルシウム86~96質量と水素化チタン14~4質量ただし、合計を100質量とするとを混合して成形し、該成形体を、水素ガス雰囲気中、1200~1350°Cの条件下で焼結することで得られ、相対密度が85~93であり、ビッカース硬度が1300~4000MPaであり、かつ生体活性を有していることを特徴とする。また、該生体インプラント用材料は、水素化チタンに由来する構造を含む。本発明に係る相対密度が85~93であり、ビッカース硬度が1300~4000MPaである、生体活性を有する生体インプラント用材料の製造方法は、リン酸カルシウム86~96質量と水素化チタン14~4質量ただし、合計を100質量とするとを混合して成形し、該成形体を、水素ガス雰囲気中、1200~1350°Cの条件下で焼結する工程を含むことを特徴とする。リン酸カルシウムと水素化チタンとから構成される成形体を、水素ガス雰囲気中で焼結処理して得られた本発明のインプラント用材料は、緻密な内部構造を有し、かつ表面硬度を含め、高い機械的強度を有し、そして生体内で優れた生体活性を示す。特に、接触する骨の骨芽細胞の成長と増殖とを長期間に亘り促進して骨との一体化が図られることから、独立した、自立した、人工骨、人工歯根等の医用生体材料や生体部品として有効に機能する。本発明の生体用インプラント材料は、相対密度が85~93、ビッカース硬度が1300~4000MPaであり、かつ生体活性を有していることを特徴とする。該材料は、自立したインプラント用材料として使用可能な表面硬度を有する。本発明に係るリン酸カルシウムは、リン酸成分とカルシウム成分とから構成され、生体組織に近似したセラミックスであれば特に限定されないが、具体的には、アパタイト、ヒドロキシアパタイト水酸化アパタイト、三リン酸カルシウム、四リン酸カルシウム等が好ましい。これらのリン酸カルシウムは、1種単独でも2種以上を混合して用いてもよい。これらの中でも、化学構造式がCa10PO46OH2で表わされ、耐熱性のある粉末状のヒドロキシアパタイトを含むことが、本発明のインプラント用材料として最も適している。本発明に係る水素化チタンは、その形状など特に限定されないが、粉末状でリン酸カルシウムと混合され、成形に供されることが好ましい。リン酸カルシウムと水素化チタンは、86:14~96:4質量、好ましくは87:13~93:7質量の範囲で混合されるただし、リン酸カルシウムと水素化チタンの合計を100質量とする。この組成範囲で混合して得られた焼結体は、高い相対密度を有することから、高度に緻密な内部固体構造を有しており、かつ、焼結体表面は高いビッカース硬度を示すことから、高い表面硬度を有する。そのため、独立した、自立した生体部品、特に人工骨や人工歯根などの用途に好適である。さらに、この混合組成範囲で調製されると、優れた生体活性が現れ、良好なインプラント用材料を提供することができる。ここで、焼結体の生体活性は、たとえば、焼結体の試験片直径1cm、厚さ約5mm、質量0.3gの円板状体を擬似体液中で、37°C、168時間浸漬処理し、その時の焼結体試料表面を電子顕微鏡SEMによって観察することで確認することができる。擬似体液とは、細胞やタンパク質を含まず、ヒトの血しょう中に含まれる無機イオンとほぼ等しい濃度になるように、同イオンで調製した人工の水溶液であって、TKokuboetalJBiomedMaterRes24721734に調製法が記載されている。この擬似体液を用いると、セラミックスの生体内での表面構造変化を体外で比較的正確に再現できるとされており、生体活性発現の指標として使われ、体内における材料表面でのアパタイト形成を生体外で再現できる。従って、この擬似体液を用いた評価は、生体用セラミックスの生体活性試験として重要な役割を果たしている。本発明にかかる焼結体をこの疑似体液に接触させると、図5に示したように、該材料の表面に骨芽細胞の成長、増殖が認められるため、優れた生体活性を有することがわかる。リン酸カルシウムと水素化チタンは、上記所定の組成で均一に混合できるように、いずれもボールミルや乳鉢等を用いて十分に細かく粉砕処理がなされていることが好ましい。粉砕物の粒度分布が、0.1~100μm、好ましくは1~50μmの範囲であるように調製されることが望ましい。リン酸カルシウムと水素化チタンとは粉末状態で均一に混合し、次いでコールドプレス法等で所望の形状に予備成形し、それを加熱炉内に入れて焼結する。ここで重要なことは、焼結雰囲気を水素ガスに保って焼結操作を進めることである。仮に酸化雰囲気下で焼結すれば、水素化チタンは脆い酸化チタンへと変わるため、所望のビッカース硬度が得られない。また、真空下あるいは不活性ガス雰囲気下で焼結すれば、水素化チタンはチタンへと還元されるので、焼結生成物は優れた生体活性を示さず、本発明の効果を得ることができない。しかしながら、水素ガス雰囲気中で焼結すれば、多くの水素化チタンは化学変化することなくそのままの状態で焼結体中に残るか、あるいは一旦化学変化しても水素化チタンへと戻すことができると推定される。このような理由から、本発明の焼結体は、疑似体液に接触させると、該焼結体の試料表面に線状の骨芽細胞が成長し、増殖が観察されると推定される。なお、X線回折分析装置CoKα使用を用いて、焼結体のX線回折を測定した場合、水素化チタンに由来する回折線ピークは、InternationalCenterforDiffractionDataのデータベースに記載されている2θ=47°~48°の範囲に観察される。リン酸カルシウムと水素化チタンとから構成された予備成形体の焼結熱処理は、加熱炉内を101Pa以下まで排気した後、水素ガスを継続的に導入し、あるいは流通させて、水素ガス雰囲気とし、該雰囲気下で、通常、リン酸カルシウムの融点以下で、好ましくは、本発明の効果をより得られる点から、1200~1350°Cで、より好ましくは1250~1300°Cの温度下で、通常、15~60分、好ましくは20~40分の時間、継続される。この焼結条件であれば、高い相対密度を有する焼結体を得ることができるため、好ましい。本発明者は、ここで得られたインプラント用材料が優れた生体活性を示す原因を未だ解明できていないが、最終焼結体中のリン酸カルシウムおよび水素化チタンの両者の多くが各々の化学構造を保存し、その状態でセラミックス構造体を形成していることに起因すると考えている。すなわち、リン酸カルシウムと水素化チタンが、上記所定の組成で均一に混合され、かつ、特定の焼結条件によって焼結されることで、チタン成分が金属チタンや酸化チタンなどへと化学変化して存在するのではなく、原料として使用した水素化チタンとして、その多くが、その化学構造のままで保存されるか、あるいは水素ガス雰囲気中で焼結した際に再び水素化チタンへと、化学構造が戻されることにより、その多くが化学構造を残存し、維持できることで、本発明の優れた効果が得られると推定される。次に実施例を通して本発明をより詳細に説明するが、本発明はそれらの実施例によって限定されるものではない。<測定方法>1焼結体の相対密度焼結体の嵩密度が、JISR1634号に準拠してアルキメデス法により測定された。焼結体の相対密度は、リン酸カルシウムと水素化チタンの混合組成割合から計算される理論密度値を用いて、上記嵩密度値と理論密度値の比嵩密度値/理論密度値×100から求めた。なお、相対密度は、焼結体の内部固体構造の緻密性の指標となり、その値が大きいほど緻密性が高いことを示す。2焼結体のビッカース硬度MPa焼結体のビッカース硬度は、JISZ2244号またはASTME384号に準拠して測定された。なお、ビッカース硬度計を用いた時の測定条件は、ダイヤモンド圧子を使用し、荷重10kgf98N、荷重時間15秒であった。3X線回折XRDX線回折分析装置フィリップス社製、APD1700、CoKα使用を用いて焼結体のX線回折を測定した。4電子顕微鏡SEMによる観察焼結体直径1cm、厚さ約5mm、質量0.3gの円板状体を疑似体液SBF中で37°C、168時間浸漬処理し、その時の焼結体試料表面を電子顕微鏡によって観察した。なお、疑似体液は、TKokuboetalJBiomedMaterRes24721734の記載に従って調製を行った。すなわち、洗浄した容器に、純水700mlに対して、下記表1に記す試薬gを順次混合し、溶解させ、次いで、37°Cに保持したまま1MHClを用いて、pHを4.3に調節し、その後、純水を加えて1000mLに調製し、これを疑似体液とした。また、焼結体の表面において、骨芽細胞が成長した焼結体を生体活性ありと判定した。調製例粒径1~10μmのヒドロキシアパタイトキシダ化学株式会社製および粒径10~100μmの水素化チタン添川理化学株式会社製を用い、ヒドロキシアパタイトに対する水素化チタンの添加量を、混合物中に1~20質量の範囲で変更し、種々の組成物を調製した。次いで各組成物を乳鉢内で均一混合し、それをコールドプレス間において圧力60KgGで、直径1cm、厚さ約5mm、質量0.3gの円板形状に予備成形した。その予備成形体をアルミナボードに乗せ、それを環境雰囲気が水素に置換された電気炉内に置き、1300°Cで30分間焼結処理を行った。実施例1および比較例1上記調製例で得られた各々の焼結体についてそれらの嵩密度およびビッカース硬度を測定し、水素化チタンの添加量と相対密度値またはビッカース硬度との関係を図1および図2に示した。比較例2粒径1~10μmのヒドロキシアパタイトのみを用いて、調製例と同様の条件にて焼結操作を行い、焼結体を得た。その焼結体の嵩密度およびビッカース硬度を測定し、相対密度値またはビッカース硬度との関係を図1および図2に併せて示した。実施例2ヒドロキシアパタイト0.273gおよび水素化チタン0.027gを用い、上記調製例と同様の条件にて焼結操作を行い、焼結体を得た。この焼結体のX線回折を測定し、図3に示した。次いでその焼結体を疑似体液SBFに37°Cで168時間浸漬し、その試料表面を電子顕微鏡によって観察し、SEM像を図5に示した。比較例3実施例2で調製したヒドロキシアパタイトと水素化チタンとの混合物を、アルゴンガス雰囲気中で調製例と同様の焼結操作を行い、焼結体を得た。得られた焼結体について、実施例2と同様にX線回折を測定し、図4に示した。また実施例2と同様にして疑似体液SBFに浸漬し、その試料表面を電子顕微鏡によって観察し、SEM像を図6に示した。図1に示すように、水素化チタンの配合量が増加するにつれて相対密度値は低下するが、本発明に係る焼結体の相対密度値は85~93の範囲を保ち、高度に緻密な内部固体構造体が形成されていることがわかる。さらに、本発明に係る焼結体は、図2に示すように、ビッカース硬度が1300~4000MPaの範囲であり、表面硬度が非常に高いことがわかる。これらのことから、インプラント用材料に適した高い機械的な強度を発揮していることがわかる。また、図3に示すように、本発明に係る組成比にて混合、成形し、該成形体を水素ガス雰囲気中で焼結した焼結体のX線回折パターンでは、水素化チタンに由来する強いピークが2θ=47°~48°の範囲に確認することができた。一方、図4に示すように、アルゴンガス雰囲気中で焼結した焼結体のX線回折パターンでは、水素化チタンのピークは確認できず、チタンのピークが確認された。また、図5に示したように、本発明にかかる焼結体の試料表面は、線状の骨芽細胞が成長し、増殖して、大きな塊になっている状況が観察され、十分に良好な生体活性を有していることがわかる。一方、アルゴンガス雰囲気中で焼結した試料表面の電子顕微鏡写真を図6に示したが、細かい線状の骨芽細胞の発生がみられる程度であって、生体活性がはなはだ十分でないことを示していることがわかる。